СПОСОБ СНИЖЕНИЯ ОБЛЕДЕНЕНИЯ ПОДЛОЖКИ

1. Способ снижения обледенения подложки, включающий нанесение на подложку отверждаемой пленкообразующей композиции, содержащей:
(a) смоляной компонент, содержащий:
(i) полиэпоксид;
(ii) полисилоксан; и
(iii) органооксисилан;
(b) полиамин и/или аминосилан;
(c) по меньшей мере один дополнительный полисилоксан, отличающийся от вышеуказанного полисилоксана (ii), и
(d) необязательно катализатор.
2. Способ по п. 1, в котором полиэпоксид (i) содержит неароматическую гидрированную смолу, которая содержит более одной глицидиловой эфирной или сложноэфирной группы на молекулу.
2
n
3. Способ по п. 1, в котором полисилоксан (ii) имеет формулу: R″-O-[Si(R′)-O-]-R″, где каждый R′ выбран из группы, состоящей из гидроксильной, алкильной, арильной и алкокси групп, содержащих вплоть до шести атомов углерода; каждый R″ выбран из группы, состоящей из водорода и алкильных и арильных групп, содержащих вплоть до шести атомов углерода, и где n выбран таким образом, что среднечисленная молекулярная масса полисилоксанов составляет от 400 до 2000.
3
4
3
3
4
4. Способ по п. 1, в котором органооксисилан (iii) имеет формулу: R-Si(OR), где R выбран из группы, состоящей из арильной, алкильной, и циклоалкильной групп, содержащих вплоть до шести атомов углерода, и где R независимо выбран из группы, состоящей из алкильных, гидроксиалкильных, алкоксиалкильных и гидроксиалкоксиалкильных групп, содержащих вплоть до шести атомов углерода.
5. Способ по п. 4, в котором полисилоксан (с) содержит по меньшей мере одну функциональную гидроксильную и/или аминогруппу.
6. Способ по п. 5, в котором полисилоксан (с) содержит полидиметилсилоксан, содержащий по меньшей мере две функциональные гидроксильные и/или аминогруппы.
7. Способ по п. 1, в котором полисилоксан (с) имеет среднечи еденную молекулярную массу, составляющую от 200 до 14000.
8. Способ по п. 1, в котором полисилоксан (с) присутствует в отверждаемой пленкообразующей композиции в количестве от 1 до 35% масс.относительно общей массы твердого вещества смолы в отверждаемой пленкообразующей композиции.
9. Способ по п. 8, в котором полисилоксан (с) присутствует в отверждаемой пленкообразующей композиции в количестве от 5 до 30% масс.относительно общей массы твердого вещества смолы в отверждаемой пленкообразующей композиции.
10. Способ по п. 1, в котором отверждаемую пленкообразующую композицию отверждают при комнатной температуре.
11. Способ по п. 1, в котором подложка содержит металл, пластик, и/или композитный материал.
12. Способ по п. 11, в котором подложка содержит сталь.
13. Способ по п. 1, в котором перед нанесением отверждаемой пленкообразующей композиции на подложку наносят пленкообразующую композицию грунтовки.
14. Способ по п. 1, в котором полисилоксан (с) содержит по меньшей мере одну функциональную гидроксильную и/или аминогруппу.
15. Способ по п. 14, в котором полисилоксан (с) содержит полидиметилсилоксан, содержащий по меньшей мере две функциональные гидроксильные и/или аминоруппы.